(57)【要約】      （修正有）【課題】金属のマスキングによって多段のエッチングを施し、高アスペクト比を持つ金属パターン、或いは回路基板を形成する。【解決手段】銅板１０の両面又は片面にレジスト１２を塗布し、このレジスト１２をパターニングしてレジストパターン１２ａを形成し、このレジストパターン１２ａを利用してスズめっき層１４を形成し、このスズめっき層１４をマスキングとして銅板１０を選択ハーフエッチングし、ポジ型レジスト１８の塗布、露光・現像して、スズめっき層１４の下部のサイドエッチング部をポジ型レジスト１８ｂで保護し、スズめっき層１４及び保護レジスト層１８ｂをマスキングとして再度ハーフエッチングを施す。この工程を繰り返し、最終的にマスキングとして使用したレジスト１８ｂ及びスズめっき層１４を除去して金属パターンを得る。【選択図】      図１
2007023338.tif 000002
【特許請求の範囲】
【請求項１】
金属板の両面又は片面上にレジストを塗布し、該レジストをパターニングしてレジストパターンを形成する工程と、
該レジストパターンのマスキングされていない箇所に前記金属板と異種の金属からなる金属層をパターンめっきにより形成する工程と、
該レジストを除去する工程と、
該金属めっき層を第１マスキングとして、前記金属板にハーフエッチングを施す工程と、
前記第１マスキング上からハーフエッチングを施した面にポジ型レジストを塗布し、前記第１マスキングの上部から露光し且つ現像して、該第１マスキング下部に形成されたサイドエッチング層にポジ型レジストを第２マスキングとして形成する工程と、
前記第１マスキング及び第２マスキングを介して前記金属板に再度ハーフエッチングを施す工程と、
前記第１マスキング及び第２マスキングを除去する工程と、
からなることを特徴とする、金属板パターン形成方法。
【請求項２】
前記ポジ型レジストの塗布、露光、現像し、該第１マスキング下部のサイドエッチング層にポジ型レジストを形成する工程と、前記第１マスキング及び第２マスキングを介して前記金属板に再度ハーフエッチングを施す工程と、を繰り返し行うことを特徴とする請求項１に記載の金属板パターン形成方法。
【請求項３】
金属板は使用するエッチング液により溶解可能な銅、鉄、又は鉄−ニッケル合金であり、前記金属めっき層は該エッチング液には溶解しないスズめっき層、はんだめっき層、銀めっき層、又は金めっき層であることを特徴とする請求項１又は２に記載の金属板パターン形成方法。
【請求項４】
金属板上に塗布するレジストは、ドライ・フィルム・レジストであり、前記ポジ型レジストは、液状ポジ型レジスト又は電着ポジ型レジストであることを特徴とする請求項１〜３のいずれか１項に記載の金属板パターン形成方法。
【請求項５】
絶縁基材の両面又は片面に形成した金属箔上にレジストを塗布し、該レジストをパターニングしてレジストパターンを形成する工程と、
該レジストパターンのマスキングされていない箇所に前記金属箔と異種の金属からなる金属層をパターンめっきにより形成する工程と、
該レジストを除去する工程と、
該金属めっき層を第１マスキングとして、前記金属箔にハーフエッチングを施す工程と、
前記第１マスキング上からハーフエッチングを施した面にポジ型レジストを塗布し、前記第１マスキングの上部から露光し且つ現像して、該第１マスキング下部に形成されたサイドエッチング層にポジ型レジストを第２マスキングとして形成する工程と、
前記第１マスキング及び第２マスキングを介して前記金属箔に再度ハーフエッチングを施す工程と、
前記第１マスキング及び第２マスキングを除去する工程と、
からなることを特徴とする、回路基板の形成方法。
【請求項６】
前記ポジ型レジストの塗布、露光、現像し、該第１マスキング下部のポジ型レジストを保護する工程と、前記第１マスキング及び第２マスキングを介して前記金属箔に再度ハーフエッチングを施す工程と、を繰り返し行うことを特徴とする請求項５に記載の回路基板の形成方法。
【請求項７】
金属箔は使用するエッチング液により溶解可能な銅、鉄、又は鉄−ニッケル合金であり、前記金属めっき層は該エッチング液には溶解しないスズめっき層、はんだめっき層、銀めっき層、又は金めっき層であることを特徴とする請求項５又は６に記載の回路基板の形成方法。
【請求項８】
金属箔上に塗布するレジストは、ドライ・フィルム・レジストであり、前記ポジ型レジストは、液状ポジ型レジスト又は電着ポジ型レジストであることを特徴とする請求項５〜７のいずれか１項に記載の回路基板の形成方法。
【請求項９】
請求項１〜３のいずれか１項に記載した形成方法により作製した金属板パターンと前記金属板とは異なる金属とを電解液に浸漬する工程と、該電解液中の該金属板パターンを正極とし、該金属板とは異なる金属を負極とし、両極間に電圧を印加して該金属板パターンの表面に存在する突出物を優先的に溶出させて電解研磨する工程と、からなることを特徴とする金属板パターンの形成方法。
【請求項１０】
請求項１〜３のいずれか１項に記載した形成方法により作製した金属板パターンと前記金属板と同種の金属とを電解液に浸漬する工程と、該電解液中の該金属板パターンを正極とし、該金属板と同種の金属を負極とし、両極間に電圧を印加して該金属板パターンの表面に存在する突出物を優先的に溶出させて電解研磨する工程と、からなることを特徴とする金属板パターンの形成方法。
【請求項１１】
請求項５〜７のいずれか１項に記載した形成方法により作製した回路基板と金属とを電解液に浸漬する工程と、該電解液中の回路基板を正極とし、該金属を負極とし、両極間に電圧を印加して該回路基板の表面に存在する突出物を優先的に溶出させて電解研磨する工程と、からなることを特徴とする回路基板の形成方法。
【請求項１２】
請求項５〜７のいずれか１項に記載した形成方法により作製した回路基板と該回路基板を形成する前記金属箔と同種の金属を電解液に浸漬する工程と、該電解液中の回路基板を正極とし、該同種の金属を負極とし、両極間に電圧を印加して該回路基板の表面に存在する突出物を優先的に溶出させて電解研磨する工程と、からなることを特徴とする回路基板の形成方法。
【発明の詳細な説明】
【技術分野】
【０００１】
本発明はリードフレーム、メタルマスク金属メッシュ等の金属板パターンや、或いはプリント回路基板上の配線パターンを形成する方法に関し、更に詳しくは、セミアディティブ法によるパターン形成技術を利用して金属板からリードフレーム、メタルマスク金属メッシュ等のアスペクト比が高く且つ微細な金属板パターンを形成する方法、或いはプリント回路基板を製造するにあたり、絶縁基板上に微細な配線パターンを形成する方法に関する。
【背景技術】
【０００２】
プリント回路基板を製造する場合において、サブトラクティブ法は安価で簡便な方法であり、従来から最も広く使用されている。その半面、近年における半導体装置や各種の電子機器の高密度化、微細化に伴って、回路基板におけるより微細な導体パターンを得るという点では、不利な面もある。
【０００３】
金属パターンの形成方法においては、エッチングを被エッチング層の厚さに対して一定深さの部位まで行って一旦中止し、最初のエッチングにより生じたサイドエッチング部に耐エッチング層を被覆した後、再度エッチングを行う方法が提案されている。
【０００４】
上述のように、高アスペクト比を得るために金属のエッチングを複数の段階にて行う従来技術として次のようなものがある。
（１）被エッチング層にマスキングとしてドライ・フィルム・レジスト（ＤＦＲ）を塗布し、ＤＦＲを露光・現像してパターニングした後、被エッチング層のエッチング（ハーフエッチング）を行い、このエッチングにより生じたサイドエッチング部を耐エッチング保護し、再度エッチングを行うことにより、高密度なパターンを形成する（例えば、特開平１−１８８７００号公報、特開平１−２９０２８９号公報）。この場合において、サイドエッチング部の耐エッチング保護層として、ポジ型の感光性レジストを使用すること（例えば、特開平１０−２２９１５３号公報）、電着レジストを使用すること（例えば、特開２００４−２０４２５１号公報）が提案されている。
【０００５】
ただし、この従来技術によると、サイドエッチング部の耐エッチング保護層を形成する際にＤＦＲの遮光性が不十分なためＤＦＲ下のポジ型レジストが現像工程で溶解してＤＦＲとの間に隙間が生じ、耐エッチング保護層として機能しなくなる問題がある。また、ポジ型レジストの現像時にＤＦＲが現像液により溶解（膨潤）剥離してしまう、あるいは、現像液の水圧でＤＦＲが変形することによりＤＦＲの密着力が低下し、剥離してしまいマスキングとして機能しなくなる問題がある。
【０００６】
（２）上記のように被エッチング層にマスキングとしてＤＦＲをラミネートしパターニングした後に、このＤＦＲの遮光性を高めるために、ＤＦＲ上に遮光層としトナー層を形成した上で、同様の複数段階のエッチングを行なうこと（例えば、特開２００５−０２６６４６号公報）が提案されている。この場合においても、同様に、ポジ型レジストの現像時にＤＦＲが現像液により溶解（膨潤）剥離してしまう、あるいは、現像液の水圧でＤＦＲが変形することによりＤＦＲの密着力が低下し、剥離してしまう問題がある。
【０００７】
（３）また、（２）と同様に、ＤＦＲの遮光性を高めるために被エッチング層とＤＦＲの間に薄い金属層（銀）を形成した上で、同様の複数段階のエッチングを行なうこと（例えば、特開２００５−０２６６４５号公報）が提案されている。この場合においても、同様に、ポジ型レジストの現像時にＤＦＲが現像液により溶解（膨潤）剥離してしまい、現像液の水圧で薄い金属層が変形、破損して、マスキングとして機能しなくなる問題がある。
【０００８】
【特許文献１】特開平１−１８８７００号公報
【特許文献２】特開平１−２９０２８９号公報
【特許文献３】特開平１０−２２９１５３号公報
【特許文献４】特開２００４−２０４２５１号公報
【特許文献５】特開２００５−２６６４６号公報
【特許文献６】特開２００５−０２６６４５号公報
【発明の開示】
【発明が解決しようとする課題】
【０００９】
そこで、本発明では、前記従来技術の（１）の遮光性不足並びに（１）、（２）及び（３）の多段エッチング法におけるドライ・フィルム・レジスト（ＤＦＲ）の剥離等の問題を解消した、多段エッチングによる高アスペクト比を持った金属板パターン及び回路基板上の導体パターンを形成する方法を提供することを課題とする。
【課題を解決するための手段】
【００１０】
上記の課題を達成するために、本発明によれば、金属板の両面又は片面上にレジストを塗布し、該レジストをパターニングしてレジストパターンを形成する工程と、該レジストパターンのマスキングされていない箇所に前記金属板と異種の金属からなる金属層をパターンめっきにより形成する工程と、該レジストを除去する工程と、該金属めっき層を第１マスキングとして、前記金属板にハーフエッチングを施す工程と、前記第１マスキング上からハーフエッチングを施した面にポジ型レジストを塗布し、前記第１マスキングの上部から露光し且つ現像して、該第１マスキング下部に形成されたサイドエッチング層にポジ型レジストを第２マスキングとして形成する工程と、前記第１マスキング及び第２マスキングを介して前記金属板に再度ハーフエッチングを施す工程と、前記第１マスキング及び第２マスキングを除去する工程と、からなることを特徴とする、金属板パターン形成方法が提供される。
【００１１】
また、本発明によると、絶縁基材の両面又は片面に形成した金属箔上にレジストを塗布し、該レジストをパターニングしてレジストパターンを形成する工程と、該レジストパターンのマスキングされていない箇所に前記金属箔と異種の金属からなる金属層をパターンめっきにより形成する工程と、該レジストを除去する工程と、該金属めっき層を第１マスキングとして、前記金属箔にハーフエッチングを施す工程と、前記第１マスキング上からハーフエッチングを施した面にポジ型レジストを塗布し、前記第１マスキングの上部から露光し且つ現像して、該第１マスキング下部に形成されたサイドエッチング層にポジ型レジストを第２マスキングとして形成する工程と、前記第１マスキング及び第２マスキングを介して前記金属箔に再度ハーフエッチングを施す工程と、前記第１マスキング及び第２マスキングを除去する工程と、からなることを特徴とする、回路基板の形成方法が提供される。
【００１２】
上記の場合において、前記ポジ型レジストの塗布、露光、現像し、該第１マスキング下部のサイドエッチング層にポジ型レジストを形成する工程と、前記第１マスキング及び第２マスキングを介して前記金属板又は金属箔に再度ハーフエッチングを施す工程と、を繰り返し行うことを特徴とする。
【００１３】
また、金属板又は金属箔は使用するエッチング液により溶解可能な銅、鉄、又は鉄−ニッケル合金であり、前記金属めっき層は該エッチング液には溶解しないスズめっき層、はんだめっき層、銀めっき層、又は金めっき層であることを特徴とする。
【００１４】
また、金属板又は金属箔上に塗布するレジストは、ドライ・フィルム・レジストであり、前記ポジ型レジストは、液状ポジ型レジスト又は電着ポジ型レジストであることを特徴とする。
【００１５】
更に、上記の形成方法により作製した金属板パターンと前記金属板とは同種又は異種の金属とを電解液に浸漬する工程と、該電解液中の該金属板パターンを正極とし、該同種又は異種の金属を負極とし、両極間に電圧を印加して該金属板パターンの表面に存在する突出物を優先的に溶出させて電解研磨する工程と、からなることを特徴とする金属板パターンの形成方法が提供される。
【００１６】
更に、上記の形成方法により作製した回路基板と該回路基板のパターン金属と同種又は異種の金属とを電解液に浸漬する工程と、該電解液中の回路基板を正極とし、該同種又は異種の金属を負極とし、両極間に電圧を印加して該回路基板の表面に存在する突出物を優先的に溶出させて電解研磨する工程と、からなることを特徴とする回路基板の形成方法が提供される。
【発明を実施するための最良の形態】
【００１７】
以下、添付図面を参照して本発明の実施の形態について詳細に説明する。
【００１８】
図１及び図２はセミアディティブ法による本発明の第１実施形態に係る金属板パターン、例えばリードフレームを形成する方法を各工程毎に示すものである。この第１実施形態では、金属板の片面から多段エッチングを施すことにより金属板パターンを形成するものである。
【００１９】
先ず第１工程では、金属基材としての銅からなる金属板１０の一方の面の全面に、ラミネート状のドライ・フィルム・レジスト（ＤＦＲ）１２を塗布し、第２工程において、所定のマスクパターン（図示せず）にて露光し且つ現像することによりレジストのパターニングを行う。
【００２０】
第３工程では、パターニングされたＤＦＲ１２ａをマスキングとして、ＤＦＲ１２ａの開口部に、スズめっき層１４を形成する。この場合は、金属板１０を一方の電極として電解めっきによりスズめっき層１４を形成する。第４工程では、周知の方法によりＤＦＲ１２ａを剥離し、金属板１０上にスズめっきのパターン１４が残るようにする。
【００２１】
第５工程では、スズめっきのパターン１４をマスキングとして金属板１０に向けてエッチング液を吹き付けることにより、ハーフエッチングないし選択的なエッチングを施す。このハーフエッチングでは、スズめっきのパターンを第１マスキングとするエッチング液通過部分の下側の金属板１０の周辺領域がエッチング液により溶解される。そして、金属板１０の溶解領域は、金属板１０の下面には達することはない。一方で、マスキング下部の側部１０ｂもエッチングされ、いわゆるサイドエッチングが行われる。したがって、第１回目のハーフエッチングでは、金属板１０の溶解する領域が所定範囲内となるように、ハーフエッチングの条件（エッチング時間等）を調整する。
【００２２】
これにより、図示のように、金属板１０の第１マスキングパターン１４に近接する上部においては、金属板１０の溶解した部分が第１マスキングパターン１４のエッチング液通過部分の幅（ｄ）より金属板１０の内側へ若干食い込んでいて、溶解された部分の幅（ｅ）が第１マスキングパターン幅（ｄ）より大きく、サイドエッチング部１０ｂが形成される。半面、金属板１０のエッチングにより溶解された溝の部分は金属板１０の下面にまで達することはなく断面形状が全体として丸みを帯びていて略Ｕ字形状の溝１０ａとなる。
【００２３】
次に、第６工程では、前工程でハーフエッチングを施した部分を含む全面にポジ型液状レジスト１８を塗布する。この場合に、ポジ型液状レジスト１８はスズめっきパターン層１４上、スズめっきパターン層１４の側面上、エッチングにより溶解した金属板１０の略Ｕ字形状の溝１０ａの底部及びサイドエッチング部１０ｂ上に渡って塗布される。
【００２４】
次に、第７工程では、ポジ型液状レジスト１８の上面から平行な紫外線１９を照射して露光する。ここで、露光に使用する紫外線１９は、この金属板１０上のマスキングの面に対して直交する方向に照射する平行光であることが望ましいが、ポジ型液状レジスト１８内への光線の届く範囲が深い場合は、必ずしも平行光である必要はない。
【００２５】
この露光工程により、ポジ型液状レジスト１８の光に露光された部分、即ち、ポジ型液状レジスト１８のスズめっきパターン層１４上の部分１８ａ、スズめっきパターン層１４の側面上の部分、略Ｕ字形状の溝１０ａの底部上にある領域部分１８ｃが露光される。換言すると、スズめっきパターン層１４の下側の領域であって、前工程であるハーフエッチングの際に、マスクパターンの幅（ｄ）より金属板１０の内側へ若干食い込んで溶解されたサイドエッチング部１０ｂ上の領域１８ｂは、露光されないので残ることとなる。
【００２６】
なお、ポジ型レジスト１８の形成方法としては、液状レジスト１８を塗布することに代えて、金属の存在している部分のみにレジストを付着させるポジ型電着（Electro Deposition)によってもよい。
【００２７】
次に、第８工程では、可溶出部の液状レジスト１８ａ、１８ｃを現像して除去し、硬化されたサイドエッチング部１０ｂ上のレジスト１８ｂのみをそのまま残す。このようにして、被エッチング層である金属板１０のサイドエッチング部１０ｂが次回のエッチングの影響を受けないように保護される。
【００２８】
第９工程では、スズめっきパターン層１４及び前記サイドエッチング部の表面を保護されているレジスト１８ｂの部分よりなる第２マスキングが形成した金属板１０に向けてエッチング液を吹き付けることにより、第２次のハーフエッチングないし選択的なエッチングを施す。この第２回目のハーフエッチング工程では、第１マスキング及び第２マスキングで保護されていない金属板の１０ａ部がエッチングされ、断面が略円形の溝２１が形成される。この溝２１の幅（ｆ）はスズめっき層１４のマスクパターン幅（ｄ）より大きいものとなる。
【００２９】
次に、図２により第１実施形態の第１０工程以下の工程について説明する。まず、第１０工程において、前工程で第２回目のハーフエッチングを施した部分を含む全面にポジ型液状レジスト１８を再度塗布する。
次に第１１工程において、ポジ型液状レジスト１８の上面から平行な紫外線１９を照射して露光した後、現像する。ここで、前述の第７工程の場合と同様、露光に使用する紫外線１９は、この金属板１０上のマスキングの面に対して直交する方向に照射する平行光であることが望ましいが、ポジ型液状レジスト１８内への光線の届く範囲が深い場合は、必ずしも平行光である必要はない。
【００３０】
この露光工程により、ポジ型液状レジスト１８の光に露光された部分、即ち、ポジ型液状レジスト１８のスズめっきパターン層１４上の部分１８ａ、スズめっきパターン層１４の側面上の部分、略Ｕ字形状の溝２１の底部上にある領域部分１８ｃが露光される。換言すると、第１回目のハーフエッチングの場合と同様スズめっきパターン層１４の下側の領域であって、マスクパターンの幅（ｄ）より金属板１０の内側へ若干食い込んで溶解されたサイドエッチング部１０ｂ上の領域１８ｂは、露光されないまま残ることとなる。
次に第１２工程では、溶解するようになったポジ型液状レジスト１８ａ、１８ｃを除去し、硬化したレジスト１８ｂのみを残した後、第１３工程で、第３回目のハーフエッチングを行う。
【００３１】
以下必要に応じて、前述の第１０工程から第１３工程まで工程を所要回数繰り返す（第１４工程）。そして、最後の第１５工程で、残存するポジ型液状レジスト１８ｂを除去し、且つスズめっき層１４もエッチング等により除去する。
【００３２】
これにより、最終的に、導体パターンであるリードフレームのリード２０の断面形状において上面と下面との幅寸法の差が小さな、即ち高アスペクト比のリードないし金属板パターン２０を得ることができる。これにより、リードフレーレのリードの微細化を達成することができる。
【００３３】
図３〜図５はセミアディティブ法を用いた本発明の第２実施形態に係る金属板パターン、例えばリードフレーム又は金属メッシュを形成する方法を各工程毎に示すものである。この第２実施形態では、金属板の両面から多段エッチングを施すことにより金属板パターンを形成するものである。
【００３４】
この第２実施形態では、金属板の両面から同時に処理する点を除き、基本的には、金属板の片面のみから処理する第１実施形態に準ずる。即ち、第１工程では、金属基材としての銅からなる金属板１０の上下両面から全面に、ラミネート状のドライ・フィルム・レジスト（ＤＦＲ）１２を塗布し、第２工程において、所定のマスクパターンにて露光し且つ現像することによりレジストのパターニングを行う。
【００３５】
第３工程では、金属板１０の上下両面に同様に、パターニングされたＤＦＲ１２ａをマスキングとして、ＤＦＲ１６の開口部に、スズめっき層１４を形成する。第４工程では、周知の方法により、ＤＦＲ１２ａを剥離し、金属板１０上にスズめっき層１４が残るようにする。第５工程では、スズめっきパターン１４を第１マスキングとして金属板１０の両面に向けて同時にエッチング液を吹き付けることにより、各面についてそれぞれハーフエッチングないし選択的なエッチングを施す。これにより、金属板１０の両面には、エッチングにより溶解された溝の部分は断面形状が全体として丸みを帯びていて略Ｕ字形状の溝１０ａとなる。
【００３６】
次に、第６工程では、前工程でハーフエッチングを施した部分を含む金属板１０の両面の全面にポジ型液状レジスト１８を塗布する。次に、第７工程では、金属板１０の両面のポジ型液状レジスト１８の上面から平行な紫外線１９を照射して露光する。
【００３７】
次に、第８工程では、可溶出部の液状レジスト１８ａ、１８ｃを除去し、硬化されたサイドエッチング部１０ｂ上のレジスト１８ｂのみをそのまま残す。第９工程では、残存しているスズめっきパターン層１４及び前記サイドエッチング部の表面を保護しているレジスト１８ｂの部分を第２マスキングとしてエッチング液を吹き付けることにより、第２次のハーフエッチングないし選択的なエッチングを施す。
【００３８】
第１０工程において、金属板１０の両面の全面に再度ポジ型液状レジスト１８を塗布する。次に第１１工程において、金属板の両面からポジ型液状レジスト１８に平行な紫外線１９を照射して露光する。
【００３９】
次に第１２工程では、溶解するようになったポジ型液状レジスト１８ａ、１８ｃを現像して除去し、第１３工程で、第３回目のハーフエッチングを行う。
【００４０】
以下必要に応じて、前述の第１０工程から第１３工程まで工程を所要回数繰り返す（第１４工程）。そして、最後の第１５工程で、残存するポジ型液状レジスト１８ｂを除去し、且つスズめっき層１４を選択エッチングにより除去する。
【００４１】
これにより、最終的に、アスペクト比の高いリードないし金属パターン２０を得ることができる。また、第２実施形態では、金属板１０の両面から多段エッチングを施しているので、より一層アスペクト比の高い金属パターンの形成が可能となり、また、金属板の両面から多段エッチングを施すことにより、より短時間で金属パターンを形成することが可能となる。
【００４２】
次に、図６及び図７は本発明の第３実施形態であって、回路基板上の配線パターンを形成する方法を各工程毎に示すものである。この第３実施形態では、両面銅張樹脂板の片面から多段エッチングを施すことにより回路基板を形成するものであるが、配線パターンの形成方法自体は前述の第１実施形態に係る金属板パターンを形成する方法に準ずるものである。
【００４３】
先ず第１工程では、絶縁基材３１の両面に銅箔３２が張り付けられた両面銅張樹脂板３０の一方の面の全面に、ラミネート状のドライ・フィルム・レジスト（ＤＦＲ）１２を塗布し、第２工程において、所定のマスクパターン（図示せず）にて露光し且つ現像することによりレジストのパターニングを行う。
【００４４】
第３工程では、パターニングされたＤＦＲ１２ａをマスキングとして、ＤＦＲ１２ａの開口部に、スズめっき層１４を形成する。この場合は、銅箔３２を一方の電極として電解めっきによりスズめっき層１４を形成する。第４工程では、周知の方法によりＤＦＲ１２ａを剥離し、銅箔３２上にスズめっきパターン１４が残るようにする。
【００４５】
第５工程では、スズめっきパターン１４を第１マスキングとして銅箔３２に向けてエッチング液を吹き付けることにより、ハーフエッチングないし選択的なエッチングを施す。このハーフエッチングでは、スズめっきパターン１４を第１マスキングのエッチング液通過部分の下側の銅箔３２の周辺領域が溶解される。そして、銅箔３２の溶解領域は、銅箔３２の下面には達することなく、一方でマスキング下部の側部もエッチングされ、いわゆるサイドエッチングが行われる。したがって、銅箔３２の溶解する領域が所定範囲内となるように、ハーフエッチングの条件（エッチング時間等）を調整する。
【００４６】
これにより、図示のように、銅箔３２の第１マスキングパターン１４に近接する上部においては、サイドエッチング部１０ｂが形成され、半面、溶解された溝の部分は断面形状が全体として丸みを帯びていて略Ｕ字形状の溝１０ａとなる。
【００４７】
次に、第６工程では、前工程でハーフエッチングを施した部分を含む全面にポジ型液状レジスト１８を塗布する。この場合に、ポジ型液状レジスト１８はスズめっきパターン層１４上、スズめっきパターン層１４の側面上、エッチングにより溶解した銅箔３２の略Ｕ字形状の溝１０ａの底部及びサイドエッチング部１０ｂ上に渡って塗布される。
【００４８】
次に、第７工程では、ポジ型液状レジスト１８の上面から平行な紫外線１９を照射して露光する。
【００４９】
次に、第８工程では、可溶出部の液状レジスト１８ａ、１８ｃを現像して除去し、硬化されたサイドエッチング部１０ｂ上のレジスト１８ｂのみをそのまま残す。第９工程では、残存しているスズめっきパターン層１４及び前記サイドエッチング部の表面を保護しているレジスト１８ｂの部分を第２マスキングとしてエッチング液を吹き付けることにより、第２次のハーフエッチングないし選択的なエッチングを施す。第１０工程において、前工程で第２次のハーフエッチングを施した部分を含む全面に再度ポジ型液状レジスト１８を塗布する。次に第１１工程において、ポジ型液状レジスト１８の上面から平行な紫外線１９を照射して露光する。
【００５０】
次に第１２工程では、溶出するようになったポジ型液状レジスト１８ａ、１８ｃを現像して除去し、第１３工程で、第３回目のハーフエッチングを行う。
【００５１】
以下必要に応じて、前述の第１０工程から第１３工程まで工程を所要回数繰り返す（第１４工程）。そして、最後の第１５工程で、ポジ型液状レジスト１８ｂを除去し、且つスズめっき層１４を選択エッチングにより除去する。
【００５２】
これにより、最終的に、アスペクト比の高い配線パターン２０を有する回路基板を形成することができる。
【００５３】
図８〜図１０は本発明の第４実施形態に係る回路基板における導体パターンの形成方法を各工程毎に示すものである。この第４実施形態では、両面銅張樹脂板の両面から多段エッチングを施すことにより回路基板を形成するものである。回路基板を形成する点は前述の第３実施形態に準ずるものであり、かつ両面から同時に処理する点においては前述の第２実施形態に準ずるものであるので詳細な説明は省略する。
【００５４】
この第４実施形態によれば、最終的に、アスペクト比の高い配線パターンを有する回路基板を形成することができる。なお、この第４実施形態において、樹脂基板３１の上下両面に同一の配線パターンを有する場合について説明したが、回路基板の種類により、樹脂基板３１の上下各面を別個の配線パターンとし、各配線パターンを同時進行で形成することも可能である。
【００５５】
なお、上述の第１〜第４の各実施形態において、リードフレームを形成する場合、或いは、絶縁基板上に配線パターンを形成する場合の各々において、金属パターンの材質、厚み、ピッチ、パターン間距離、その他種々の条件下におけるエッチング液の種類、エッチング時間等の各パラメーターを調整する必要があることはいうまでもない。
【００５６】
また、エッチングを施す基材として、金属板が銅である場合（第１及び第２実施形態）、或いは樹脂基板上の銅が張り付けられている場合（第３及び第４実施形態）について説明したが、金属の基材として銅の他に、鉄、鉄−ニッケル合金等の場合についても適用することができる。
【００５７】
また、上記の金属基板を選択的にエッチングするためのマスキングとして用いる遮光層は当該基材である銅をエッチング液にて溶解する際に、当該エッチング液では溶解しない金属としてスズめっきを用いる場合について説明したが、基材である金属（例えば、銅、鉄、鉄−ニッケル合金）をエッチングにより溶解させる際にマスキングとして溶解しなければスズ以外の金属、例えば、はんだめっき、銀めっき、或いは金めっき等を使用することもできる。これらは基材金属の種類や価格等の観点から適宜選択することができる。
【００５８】
図１１〜図１３は上記第１〜第４の各実施形態において、複数回エッチングを行って形成した高アスペクト比をもった金属板パターンや配線パターンに突起が残存するのを解消して平坦化するための方法を示すものである。金属パターンの隔壁を正電極とし、この金属隔壁と同種の金属を対極として両者を電解液に浸漬する。そして、両極間に電圧を印加すると、正極である金属隔壁の凸部に電界が集中して、その箇所から優先的に溶出が生じる為、金属パターンの隔壁面を平坦にすること可能となる。このような電解研磨の進行過程を次に説明する。
【００５９】
まず、図１１は上記各実施形態において、複数回のエッチングを施してサイドエッチング層を保護していたポジ型レジストを除去した後、スズめっきパターン１４は未だ残存している状態を示すものである。複数回のエッチングにより金属パターン２０の隔壁面には凸部２０ａが残存している。
【００６０】
次に、図１２において、金属パターン２０の隔壁面の一部分を拡大して示すものであるが、前述のように、金属パターン２０の隔壁を正電極とし、この金属隔壁（例えば銅）と同種の金属（例えば銅）を陰極として電解液に浸漬し、両極間に電圧を印加して正極を溶出していく過程である。電界は金属隔壁の凸部２０ａに集中する結果、隔壁側面の凸部２０ａが優先的に電解液中に溶出する。これにより、図１２（ａ）〜図１２（ｃ）のように電解研磨が進行する過程で金属隔壁の平坦度が漸次増すこととなる。そして、最終的にスズめっき層１４を除去した状態では、図１３に示すように、平坦度の高い隔壁２０ｂをもった金属パターン２０とすることができる。
【００６１】
なお、図１１〜図１３の電解研磨において、正極である金属板パターン又は配線パターンの対極として使用する金属を、金属板パターン又は配線パターンと同種の金属としたが、異なる金属を用いて負極とし、両者の電解液に浸漬して、両極間に電圧を印加して、電解研磨を行うことも可能である。この場合においても、金属板パターン又は配線パターンの隔壁の凸部に電界が集中し、凸部が優先的に電解液中に溶出されるため、金属隔壁の平坦化が進行する。
【００６２】
以上添付図面を参照して本発明の実施形態について説明したが、本発明は上記の実施形態に限定されるものではなく、本発明の精神ないし範囲内において種々の形態、変形、修正等が可能である。
【産業上の利用可能性】
【００６３】
以上説明したように、本発明によれば、金属板パターン又は回路基板における配線パターンのピッチを狭くすることができる。また、金属板パターン又は配線パターンの上部の幅を確保することができ、上部付近のパターン幅と下部付近のパターン幅との差を小さくしてアスペクト比を高くすることができる。
【００６４】
ポジ型レジストの遮光層として適度な厚みを有する金属マスクを使用しているため、ＤＦＲを用いた従来例において、不十分な遮光性からサイドエッチング部の耐エッチング保護層を形成する際にＤＦＲ下のポジ型レジストが現像工程で溶解してＤＦＲとの間に隙間が生じ、耐エッチング保護層として機能しなくなったり、また、ポジ型レジストの現像時にＤＦＲが現像液により溶解（膨潤）剥離してしまう、あるいは、現像液の水圧でＤＦＲが変形することによりＤＦＲの密着力が低下し、剥離してしまうことによりマスキングとして機能しなくなる問題がなくなった。
【図面の簡単な説明】
【００６５】
【図１】本発明の第１実施形態に係る金属板の片面からの多段エッチングによる金属板パターンの形成方法の各工程を示す。
【図２】図１に続く金属板パターンの形成方法の各工程を示す。
【図３】本発明の第２実施形態に係る金属板の両面からの多段エッチングによる金属板パターンの形成方法の各工程を示す。
【図４】図３に続く金属板パターンの形成方法の各工程を示す。
【図５】図４に続く金属板パターンの形成方法の各工程を示す。
【図６】本発明の第３実施形態に係る樹脂基板の片面からの多段エッチングによる回路基板の形成方法の各工程を示す。
【図７】図６に続く回路基板の形成方法の各工程を示す。
【図８】本発明の第４実施形態に係る樹脂基板の両面からの多段エッチングによる回路基板の形成方法の各工程を示す。
【図９】図８に続く回路基板の形成方法の各工程を示す。
【図１０】図９に続く回路基板の形成方法の各工程を示す。
【図１１】複数回エッチング及びレジスト除去後の金属隔壁を示す。
【図１２】金属隔壁の電解研磨の過程を示す。
【図１３】電解研磨後の金属隔壁を示す。
【符号の説明】
【００６６】
１０    金属（銅）板
１２    ドライ・フィルム・レジスト（ＤＦＲ）
１４    スズめっき層
１８    ポジ型液状レジスト
２０    リードフレーム（金属パターン）
２０ａ    凸部
２０ｂ    平坦度を増した隔壁面
３０    両面銅張樹脂基板
３１    樹脂基板
３２    金属（銅）箔
【図１】
2007023338.tif 000003
【図２】
2007023338.tif 000004
【図３】
2007023338.tif 000005
【図４】
2007023338.tif 000006
【図５】
2007023338.tif 000007
【図６】
2007023338.tif 000008
【図７】
2007023338.tif 000009
【図８】
2007023338.tif 000010
【図９】
2007023338.tif 000011
【図１０】
2007023338.tif 000012
【図１１】
2007023338.tif 000013
【図１２】
2007023338.tif 000014
【図１３】
2007023338.tif 000015